【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
一般式
Ｍ１ａＭ２ｂＭ３ｃＤ１ｄＤ２ｅＤ３ｆＴ１ｇＴ２ｈＴ３ｉＱｊ      （Ｉ）
のシリコーンイオノマーを少なくとも一つ含むポリマー複合体組成物であって、
式中、
Ｍ１＝Ｒ１Ｒ２Ｒ３ＳｉＯ１／２
Ｍ２＝Ｒ４Ｒ５Ｒ６ＳｉＯ１／２
Ｍ３＝Ｒ７Ｒ８Ｒ９ＳｉＯ１／２
Ｄ１＝Ｒ１０Ｒ１１ＳｉＯ２／２
Ｄ２＝Ｒ１２Ｒ１３ＳｉＯ２／２
Ｄ３＝Ｒ１４Ｒ１５ＳｉＯ２／２
Ｔ１＝Ｒ１６ＳｉＯ３／２
Ｔ２＝Ｒ１７ＳｉＯ３／２
Ｔ３＝Ｒ１８ＳｉＯ３／２
Ｑ＝ＳｉＯ４／２
であり、
Ｒ１、Ｒ２、Ｒ３、Ｒ５、Ｒ６、Ｒ８、Ｒ９、Ｒ１０、Ｒ１１、Ｒ１３、Ｒ１５、Ｒ１６は、１から約６０個の炭素原子を持つ、脂肪族、芳香族もしくはフルオロを含む、一価の炭化水素ラジカルであり、
Ｒ４、Ｒ１２、Ｒ１７は、式（ＩＩ）
−Ａ−Ｉｘ−Ｍｎｙ＋      （ＩＩ）
を持つ一価のラジカル含有イオン対であり、
式中、Ａは二価の炭化水素もしくはヒドロカルボノキシ基から選択される少なくとも一つのスペーサー原子を持つスペーサー基であり、
Ｉは、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基であり、
Ｍは、水素またはアルカリ金属、アルカリ土類金属、遷移金属、希土類金属、金属、金属錯体、第四級アンモニウムおよび第四級ホスホニウム基、有機カチオン、アルキルカチオン、カチオン性炭化水素およびカチオン性ポリマーから独立して選択されるカチオンであるか、
または、式（ＩＩＩ）
−Ｒ’−ＮＲ’’２＋−Ｒ’’’−Ｉ      （ＩＩＩ）
を持つ両性イオンであり、
式中、
Ｒ’は１から約２０個の炭素原子を含む二価の炭化水素ラジカルであり、
Ｒ’’は、１から約２０個の炭素原子を含む一価の炭化水素ラジカルであり、
Ｒ’’’は、２から約２０個の炭素原子を含む二価の炭化水素ラジカルであり、
そしてＩは上述のように定義され、
そしてＲ７、Ｒ１４およびＲ１８は、独立して、−ＯＲ２０、水素、不飽和の一価のラジカル、一価のエポキシ基含有ラジカル、一価の硫黄原子含有ラジカル、一価のオルガノシラン基および一価のヒドロキシル基含有ラジカル、ならびにアルキル基部分以外の一つもしくはそれ以上のハロゲン部分、カルボキシラート部分、イミン部分、イソシアナート部分、アミド部分、ニトリル部分もしくは第四級アミン部分を含む一価の炭化水素から選択され、
Ｒ２０は、水素または、２から約６０個の炭素原子を含む一価の炭化水素ラジカルであり、
ここで下付文字ｘおよびｙは独立して１から６であり、ｘはｎとｙの積であり、
そして下付文字ａ、ｂ、ｃ、ｄ、ｅ、ｆ、ｇ、ｈ、ｉ、ｊは０もしくは正数であり、以下の「ａ＋ｂ＋ｃ＋ｄ＋ｅ＋ｆ＋ｇ＋ｈ＋ｉ＋ｊの合計が２より大きいかもしくは２と等しく、かつ６０００より小さいかもしくは６０００と等しい」、「ｂ＋ｅ＋ｈが０より大きい」という条件に従う、組成物。
【請求項２】
Ｒ４、Ｒ１２、Ｒ１７が一価のラジカル含有イオン対であり、
式（ＩＩ）
−Ａ−Ｉｘ−Ｍｎｙ＋      （ＩＩ）
を持つ、請求項１に記載の組成物。
【請求項３】
Ｒ４、Ｒ１２、Ｒ１７が両性イオンであり、
式（ＩＩＩ）
−Ｒ’−ＮＲ’’２＋−Ｒ’’’−Ｉ      （ＩＩＩ）
を持ち、
式中Ｉが、スルホナート−ＳＯ３−、サルファート−ＯＳＯ３−、カルボキシラート−ＣＯＯ−、ホスホナート−ＰＯ３２−、および−ＯＰＯ３２−ホスファート基のようなイオン性基である、
請求項１に記載の組成物。
【請求項４】
一価の炭化水素ラジカルが独立して、メチル、エチル、ｎ−プロピル、イソプロピル、ｎ−ブチル、イソブチル、ｔｅｒｔ−ブチル、ｎ−ペンチル、イソペンチル、ネオペンチル、ｔｅｒｔ−ペンチル、ヘキシル、ヘプチル、オクチル、イソオクチル、２，２，４−トリメチルペンチル、ノニル、デシル、シクロアルキルラジカル、およびアリール基からなる群より選択される、請求項１に記載の組成物。
【請求項５】
一価の炭化水素ラジカルが独立して、シクロペンチル、シクロヘキシル、シクロヘプチルおよびメチルシクロヘキシルラジカルからなる群より選択されるものである、請求項１に記載の組成物。
【請求項６】
一価の炭化水素ラジカルが独立して、フェニル、ナフチル、ｏ−、ｍ−およびｐ−トリル、キシリル、エチルフェニルならびにベンジルからなる群より選択されるものである、請求項１に記載の組成物。
【請求項７】
二価の炭化水素基が、−（ＣＨＲ’）ｋＣ６Ｈ４（ＣＨ２）ｌ−、−ＣＨ２ＣＨ（Ｒ’）（ＣＨ２）ｋＣ６Ｈ４−、−ＣＨ２ＣＨ（Ｒ’）（ＣＨ２）ｌＣ６Ｈ３Ｒ’’−および−ＣＨ２ＣＨ（Ｒ’）（ＣＨ２）ｌＣ６Ｈ２ＲｌＲ’’−からなる群より選択されるアリーレン基であり、式中Ｒ’は水素もしくはＲ１によって定義され、Ｒ’’は、具体的には約１から約２０の炭素原子と、硫黄原子、窒素原子、酸素原子であるか、またはそれら原子の組み合わせを含むラジカルであり、ｌは０から２０の値を持ち、ｋは０から２０の値を持つ、請求項１に記載の組成物。
【請求項８】
二価の炭化水素基が、式−（ＣＨＲ１９）ｍ−のアルキレン基であり、式中ｍは１から約２０の値を持ち、Ｒ１９は水素もしくはＲ１である、請求項１に記載の組成物。
【請求項９】
二価の炭化水素基が、−（ＣＨＲ１９）ｍ−（Ｏ−ＣＨＲ１９ＣＨ２−Ｏ）ｍ’−（ＣＨ２）ｌ−であり、式中、Ｒ１９は水素もしくはＲ１であり、ｌは１から２０の値を持ち、ｍは０から２０の値を持ち、ｍ’は０から５０の値を持つ、請求項１に記載の組成物。
【請求項１０】
式（ＩＩ）中のＭは独立して、Ｌｉ、Ｎａ、Ｋ、Ｃｓ、Ｍｇ、Ｃａ、Ｂａ、Ｚｎ、Ｃｕ、Ｆｅ、Ｎｉ、Ｇａ、Ａｌ、Ｍｎ、Ｃｒ、Ａｇ、Ａｕ、Ｐｔ、Ｐｄ、Ｐｂ、Ｓｂ、Ｓｎ、Ｒｕ、Ｒｈ、Ｃｅ、Ｅｕ、Ｇｄ、ＣｏおよびＬａから選択されるカチオンである、請求項１に記載の組成物。
【請求項１１】
カチオンＭが、第四級アンモニウムおよび第四級ホスホニウム基、炭化水素カチオン、アルキルカチオンおよびカチオン性ポリマーである、請求項１に記載の組成物。
【請求項１２】
Ｍが有機カチオンである、請求項１に記載のシリコーンイオノマー含有ポリマー複合体組成物。
【請求項１３】
有機カチオンが、クロルヘキシジン、ビグアニド、第四級アンモニウム化合物、第四級ホスホニウム化合物、キトサンおよびその誘導体、ニシン、ペジオシン、ゴメシン、プレウリシジン、ならびにその誘導体および組み換え型のようなカチオン性ペプチドから選択される、請求項１２に記載の組成物。
【請求項１４】
それぞれのＲ７、Ｒ１４、およびＲ１８は、式（ＩＶ）から（ＸＩＶ）：
【化８】
2015512956.tif 000001
【化９】
2015512956.tif 000002
【化１０】
2015512956.tif 000003
【化１１】
2015512956.tif 000004
【化１２】
2015512956.tif 000005
【化１３】
2015512956.tif 000006
【化１４】
2015512956.tif 000007
−ＣＨ２ＣＨＲ５６（ＣＨＲ５７）ｎ（ＯＣ２Ｈ４）ｐ（ＯＣ３Ｈ６）ｑ（ＯＣ４Ｈ８）ｒ−ＯＲ５８      （ＸＩ）
−ＣＨ２ＣＨＲ５９（ＣＨＲ６０）ｎＳｉＲ６１ｓＬ３−ｓ      （ＸＩＩ）
−ＣＨ２ＣＨＲ６２（ＣＨＲ６３）ｎ−Ｂ−Ｚ      （ＸＩＩＩ）
−Ｙ−Ｏ−（Ｃ２Ｈ４Ｏ）ｔ−（Ｃ３Ｈ６Ｏ）ｕ−（Ｃ４Ｈ８Ｏ）ｖ−｛Ｃ（Ｏ）ＣｗＨ２ｗＯ｝ｘ−Ｒ６９      （ＸＩＶ）
からなる群より選択される一価の炭化水素ラジカルであり、
式中、
Ｒ２１、Ｒ２６、Ｒ２９、Ｒ３０、Ｒ３３、Ｒ３４、Ｒ４０、Ｒ４６、Ｒ４７、Ｒ５２、Ｒ６３は独立して−Ｈ、−ＯＨ、−Ｒ６６ならびに、１から約６０個の炭素原子を持つ、脂肪族／芳香族の、一価の炭化水素から選択され、
Ｒ２２、Ｒ２３、Ｒ２４、Ｒ２５、Ｒ２７、Ｒ２８、Ｒ３１、Ｒ３２、Ｒ３５、Ｒ３６、Ｒ３７、Ｒ３８、Ｒ３９、Ｒ４１、Ｒ４２、Ｒ４３、Ｒ４４、Ｒ４５、Ｒ４８、Ｒ５１、Ｒ５３、Ｒ５６、Ｒ５７、Ｒ５９、Ｒ６０、Ｒ６１、Ｒ６２は独立して、水素、１から約６０個の炭素原子を持つ、脂肪族／芳香族の、一価の炭化水素から選択され、
Ｒ５８は、２から約６０個の炭素原子を持つ、脂肪族／芳香族の、一価の炭化水素であり、
Ｒ４９、Ｒ５０、Ｒ５４、Ｒ５５は、独立して、−Ｈ、ＣｔＨ２ｔＯＨおよび１から６０個の炭素原子を持つ脂肪族／芳香族の、一価の炭化水素から選択され、
式中、ｔは、正の整数であり、
Ｌはハロゲン、ＯＲ６４、−ＣＯ（Ｏ）Ｒ６５、−Ｎ＝ＣＲ６６２、−ＮＣＯ、−ＮＣ（Ｏ）Ｒ６７、−Ｃ≡Ｈ、−Ｎ≡Ｎおよび−ＮＲ６８２から独立して選択される一価のラジカルであり、
ここでＲ６４、Ｒ６５、Ｒ６６、Ｒ６７、Ｒ６８は、水素ならびに、１から約６０個の炭素原子を持つアルキル、アルケニル、シクロアルキルおよびアリールからなる群より独立して選択され、
Ｚはハロゲン、ＯＲ６４Ａ、−ＣＯ（Ｏ）Ｒ６５、−Ｎ＝ＣＲ６６２、−ＮＣＯ、−ＮＣ（Ｏ）Ｒ６７、−Ｃ≡Ｈ、−Ｎ≡Ｎおよび−ＮＲ６８Ａ２から独立して選択される一価のラジカルであり、ここでＲ６５、Ｒ６６、Ｒ６７は、水素ならびに１から約６０個の炭素原子を含むアルキル、アルケニル、シクロアルキルおよびアリールからなる群より独立して選択され、
Ｒ６４Ａは２から約６０個の炭素原子を持つアルキル、アルケニル、シクロアルキルおよびアリールからなる群より独立して選択され、
Ｒ６８Ａは、２から約６０個の炭素原子を持つ、アルケニル、シクロアルキルおよびアリールからなる群より独立して選択され、
Ｘは、−Ｏ−、−Ｎ−および−Ｓ−架橋から選択される二価のラジカルであり、
ＹおよびＢは、１から約６０個の炭素原子を持つ、直鎖、分岐、環状の炭化水素ラジカルもしくはアラルキルラジカルから選択される二価のラジカルであり、
Ｒ６９は、水素または１から約２０個の炭素原子もしくはアシル基を持つ一価のアルキルラジカルであり、
下付文字ｎは、０もしくは正の整数であり、０から約６０の範囲の値を持ち、
下付文字ｏは、正の整数であり、１から約６０の範囲の値を持ち、
下付文字ｐ、ｑおよびｒは０もしくは正の数であり、０から約１００の範囲の値から独立して選択され、ただしｐ＋ｑ＋ｒは１と等しいかまたは１より大きいという限定に従い、ｓは０もしくは正の整数であり、かつ０から２の値を持ち、
ｔ、ｕ、ｖおよびｘは０もしくは正の整数であってよく、ｔ＋ｕ＋ｖ＋ｘが１より大きいかもしくは１と等しいという限定をもち、ｗは正の整数である、請求項１に記載のシリコーンイオノマー組成物。
【請求項１５】
ａ＋ｂ≧２、ｄ＋ｅ≧０、ｇ＋ｈ≧０であり、ｂ＋ｅ＋ｈ＞０という制限に従う、請求項１に記載の組成物。
【請求項１６】
ポリマー複合体が、一つもしくはそれ以上の重合可能なモノマーもしくはプレポリマーもしくはポリマーもしくはそれらの組み合わせをさらに含む、請求項１に記載の組成物。
【請求項１７】
ポリマー複合体が、ポリマーの存在下でのシリコーンイオノマーの重合化によって得られる、請求項１に記載の組成物。
【請求項１８】
ポリマー複合体がシリコーンイオノマーとモノマーもしくはプレポリマーまたはそれらの組み合わせとの同時のもしくは連続的な重合化によって得られる、請求項１に記載の組成物。
【請求項１９】
ポリマー複合体が、シリコーンイオノマーとポリマーもしくはプレポリマーまたはそれらの組み合わせとの物理的混合もしくは反応性混合によって得られる、請求項１に記載の組成物。
【請求項２０】
モノマーもしくはプレポリマーが、フリーラジカル重合化に有効なモノマーもしくはプレポリマーの一つもしくはそれ以上より選択される、請求項１６に記載の組成物。
【請求項２１】
モノマーもしくはプレポリマーが、エタクリラート、ブチルアクリラート、プロピルアクリラート、Ｎ，Ｎ−ジメチルアクリルアミド、メタクリル酸、Ｎ−イソプロピルアクリルアミド、ジメチルアミノエチルメタクリラート、２−ヒドロキシ−エチル−メタクリラート（ＨＥＭＡ）およびメタクリル酸、３−［トリス（トリメチルシロキシ）シリル］プロピルメタクリラート、アクリラート官能性カーボシラン分子およびメタクリラート官能性カーボシラン分子、ヘキサ官能性ウレタンアクリラート、ジペンタエリトリトールペンタアクリラート、エトキシ化ペンタエリトリトールテトラアクリラート、ジ−トリメチロールプロパンテトラアクリラート、ペンタエリトリトールトリアクリラート、トリメチロールプロパントリアクリラート、エトキシ化トリメチロールプロパントリアクリラート、ブタンジオールジアクリラート、トリプロピレングリコールジアクリラート、トリメチロールプロパントリメタクリラート、官能性オリゴ官能性ウレタンアクリラート、テトラアクリラートモノマー、ポリエステルアクリラートオリゴマー、ならびにそれらの混合物からなる群より選択される少なくとも一つのフリーラジカル重合化に有効な基を含む、請求項２０に記載の組成物。
【請求項２２】
モノマーもしくはプレポリマーが、一つもしくはそれ以上の付加硬化可能な化合物より選択される、請求項１６に記載の組成物。
【請求項２３】
ヒドリド官能性シリコーン、オレフェン不飽和有機部分、オルガノ変性シリコーン、エポキシ、アミノヒドロキシルもしくはカルボキシル部分を持つ化合物、ならびにイソシアナト、ヒドロキシルもしくはアミン基を持つ化合物から選択される一つもしくはそれ以上の化合物を含む、請求項２２に記載のモノマーもしくはプレポリマー。
【請求項２４】
モノマーもしくはプレポリマーが、一つもしくはそれ以上の縮合重合可能な化合物より選択される、請求項１６に記載の組成物。
【請求項２５】
シラノール、アルコキシシラン、シリカート、ケイ酸およびアシロキシシランの二つもしくはそれ以上の縮合重合可能な部分を含む、請求項２４に記載のモノマーもしくはプレポリマー。
【請求項２６】
ポリエステル、ポリアミド、ポリイミド、ポリ無水物、ポリスルホン、ポリカーボナートもしくはポリエーテルエーテルケトンを形成する一つもしくはそれ以上の化合物を含む、請求項２４に記載のモノマーもしくはプレポリマー。
【請求項２７】
シラノール、アルコキシシラン、シリカート、ケイ酸およびアシロキシシランの二つもしくはそれ以上の縮合重合可能な部分と、ポリエステル、ポリアミド、ポリイミド、ポリ無水物、ポリスルホン、ポリカーボナートもしくはポリエーテルエーテルケトンを形成する一つもしくはそれ以上の化合物を含む、請求項２４に記載のモノマーもしくはプレポリマー。
【請求項２８】
ラクチドおよびグリコリドから選択される開環重合可能な部分を一つもしくはそれ以上を含む、請求項１６に記載のモノマーもしくはプレポリマー。
【請求項２９】
スルホン化ポリスチレン、高分子電解質、スルホン化ポリエステル、ポリアクリラート、ポリアクリルアミド、ポリウレタン、ポリエーテル、ポリエステル、ポリラクトン、ポリラクチド、ポリグリコリド、ポリ酸、ポリアミド、ポリアミン、ポリエチレン、ポリプロピレン、ポリエチレンオキシド、ポリプロピレンオキシドのようなポリ（アルキレンオキシド）、ポリブタジエン、ポリブチレン、ポリアクロニトリル、ポリビニルクロリド、ポリビニルアセタート、ポリスチレン、ポリスルホン、ＰＥＥＫ、ポリカーボナート、ポリエポキシド、ＰＴＦＥ、ポリビニルジフルオリドのようなフルオロポリマー、合成および天然ゴム、フェノールホルムアルデヒド、メラミンホルムアルデヒド、尿素ホルムアルデヒド、ポリサッカリド、セルロース、たんぱく質、ポリペプチド、ポリ（アミノ酸）のような天然もしくは半合成由来のポリマー、ポリシロキサン、ポリシリカート、ポリシリカート、ポリシルセスキオキサン、ポリシランのようなオルガノケイ素ポリマー、上述のもののイオン変性物、上述のポリマーのさまざまなイソマーおよびコポリマーから選択されるポリマーの少なくとも一つを含む、請求項１６に記載の組成物。
【請求項３０】
シリコーンイオノマーとポリマーがお互いに相互作用する、請求項１に記載の組成物。
【請求項３１】
シリコーンイオノマーとポリマーが、類似のもしくは類似ではないイオン性基間のイオン性相互作用によって相互作用する、請求項３０に記載の組成物。
【請求項３２】
相互作用が、疎水性相互作用、結晶相、酸−塩基相互作用、並置複合体、π相互作用もしくは水素結合によるものである、請求項３０に記載の組成物。
【請求項３３】
シリコーンイオノマーと、モノマーもしくはプレポリマーが、それらの構造中の複数の官能基を通じた縮合反応によって共有結合する、請求項１に記載の組成物。
【請求項３４】
縮合反応が、ジブチルスズジラウラート、スズオクタノアートもしくはチタン、鉄、亜鉛、アルミニウムの酸−塩基塩、有機アンモニウム化合物もしくはシラノラート塩の一つもしくはそれ以上によって触媒される、請求項３３に記載の組成物。
【請求項３５】
界面活性剤、共界面活性剤、溶媒、共溶媒、乳化剤および泡抑制剤、接着促進剤、難燃剤、抗酸化剤、泡沫気泡安定剤、レオノジー改質剤、離型剤、および混合助剤から選択される一つもしくはそれ以上の添加剤をさらに含む、請求項１に記載の組成物。
【請求項３６】
架橋剤、開始剤、触媒、硬化抑制剤、ラジカル除去剤、鎖伸長剤および重合停止剤をさらに含む、請求項１に記載の組成物。
【請求項３７】
治療用活性剤および／もしくは化粧用活性剤、医薬品賦形剤、顔料および着色剤、可塑剤、帯電防止剤、粘着付与剤、潤滑剤、ＵＶ吸収剤、防汚剤、抗菌剤、殺生物剤から選択される一つもしくはそれ以上の成分をさらに含む、請求項１に記載の組成物。
【請求項３８】
組成物の機械的、熱的もしくは電気的性質を改善するための反応性充填剤もしくは非反応性充填剤をさらに含む、請求項１に記載の組成物。
【請求項３９】
充填剤が、シリコーン樹脂、シリカ、ナノシリカ、チタン、セリア、ヒュームドシリカ、チタンの酸化物の粒状形態、セリウム、アルミニウム、ジルコニウムおよび他の金属およびメタロイド、窒化ボロン、カーボンブラック、カーボンナノチューブ、グラファイト、グラフェン、グラスファイバー、ポリサッカライド粒子、たんぱく質粒子、天然、半合成もしくは合成由来のファイバー、滑石、カルボルンダム、鉱物粘土、雲母などの無機充填剤、ならびにそれらの好適な組み合わせより選択される、請求項３８に記載の組成物。
【請求項４０】
請求項１に記載のポリマー複合体組成物と、金属、金属イオン、生物活性分、抗ニキビ剤、抗老化剤、虫歯予防剤、抗真菌剤、抗菌剤、抗酸化剤、抗がん剤、抗ウイルス剤、抗炎症剤、抗凝固剤、止血剤、剥離剤、ホルモン、ホルモン類似体、酵素、たんぱく質およびペプチド、医薬化合物、殺生物剤、外用鎮痛剤、オーラルケア剤、オーラルケア薬剤、酸化剤、還元剤、皮膚保護剤、エッセンシャルオイル、防虫剤、ＵＶ吸収剤、ソーラーフィルター、顔料、水和剤、ビタミンおよびそれらの組み合わせの追加の剤を含むヘルスケア用途。
【請求項４１】
組成物が、創傷被覆材、瘢痕削減被覆材、ドラッグデリバリー装置、医療用チューブ、臨床用表面、ペースメーカーリード、感圧接着剤、創傷治癒パッチ、創傷管理装置、医療用接着剤、カテーテル、シャント、バルブ、ステント、経皮イオン浸透パッチ、組織工学のための足場、抗菌デバイス、眼科機器、バイオインサート、外科装置、プラグ、医療装置、医療用保存装置、育児製品、補助呼吸装置、眼科機器、人工装具、再建デバイスおよび生体インプラントの一つもしくはそれ以上に組み込まれている、請求項４０に記載のヘルスケア用途。
【請求項４２】
ドラッグデリバリー装置を含む、請求項４１に記載のヘルスケア用途。
【請求項４３】
請求項１に記載のシリコーンイオノマーを含むヒドロゲル組成物。
【請求項４４】
創傷被覆と組み合わせる請求項４３に記載のヒドロゲル組成物。
【請求項４５】
コンタクトレンズと組み合わせる請求項４３に記載のヒドロゲル組成物。
【請求項４６】
シーラント、ペイント、建築物コーティングおよび相諸侯コーティング、構造物接着剤、木材含浸剤、ボンド生成物、パネル、絶縁体、構造物部品、防汚コーティング、防水コーティング、防カビコーティング、電気スイッチ部品、電子装置、光学装置の一つもしくはそれ以上と組み合わせる、請求項１に記載のポリマー複合体組成物の用途。
【請求項４７】
脱臭剤、制汗剤、制汗／脱臭剤、スティックおよびロールオン製品、スキンローション、保湿剤、トナー、クレンジング製品、スタイリングジェル、ヘアダイ、ヘアカラー製品、縮毛矯正剤、マニキュア液、マニキュア除去剤、日焼け止め、抗老化製品、口紅、ファンデーション、おしろい、アイライナー、アイシャドウ、ほお紅、メーキャップ、マスカラ、保湿用剤、ファンデーション、ボディー用剤、ハンド用剤、スキンケア剤、フェース用剤、ネック用剤、香り用剤、光散乱（ソフトフォーカス）剤、夜用スキンケア剤、昼用スキンケア剤、日焼け用剤、ハンド液、パーソナルケアのための不織用途、ベビーローション顔用クレンジング製品、ヘアキューティクルコート、パーソナルケアリンスオフ製品、ゲル、泡風呂、スクラブ洗顔料、制御放出型パーソナルケア製品、ヘアコンディショニングミスト、スキンケア保湿ミスト、皮膚拭取り剤、毛穴拭取り剤、毛穴洗浄剤、傷減少剤、皮膚剥脱剤、皮膚落屑促進剤、スキンタオル、衣服、脱毛剤、パーソナルケア潤滑剤、ネイルカラーリング用剤、皮膚に適用するための医薬組成物の局所投与用のドラッグデリバリーシステム、ならびにそれらの組み合わせの一つもしくはそれ以上と組み合わせる、請求項１に記載のポリマー複合体組成物のパーソナルケア用途。
【請求項４８】
請求項１に記載のポリマー複合体組成物を含む繊維製品用途。
【手続補正２】
【補正対象書類名】明細書
【補正対象項目名】００２７
【補正方法】変更
【補正の内容】
【００２７】
Ａ．  シリコーンイオノマー
この組成物中のシリコーンイオノマーは、式（Ｉ）
Ｍ１ａＭ２ｂＭ３ｃＤ１ｄＤ２ｅＤ３ｆＴ１ｇＴ２ｈＴ３ｉＱｊ      （Ｉ）
のシリコーンを含む組成物であり、
式中、
Ｍ１＝Ｒ１Ｒ２Ｒ３ＳｉＯ１／２
Ｍ２＝Ｒ４Ｒ５Ｒ６ＳｉＯ１／２
Ｍ３＝Ｒ７Ｒ８Ｒ９ＳｉＯ１／２
Ｄ１＝Ｒ１０Ｒ１１ＳｉＯ２／２
Ｄ２＝Ｒ１２Ｒ１３ＳｉＯ２／２
Ｄ３＝Ｒ１４Ｒ１５ＳｉＯ２／２
Ｔ１＝Ｒ１６ＳｉＯ３／２
Ｔ２＝Ｒ１７ＳｉＯ３／２
Ｔ３＝Ｒ１８ＳｉＯ３／２
Ｑ＝ＳｉＯ４／２
であり、
Ｒ１、Ｒ２、Ｒ３、Ｒ５、Ｒ６、Ｒ８、Ｒ９、Ｒ１０、Ｒ１１、Ｒ１３、Ｒ１５、Ｒ１６は、１から約６０個の炭素原子、具体的には約１から約２０の炭素原子、より具体的には約１から約８の炭素原子を持つ、脂肪族、芳香族もしくはフルオロを含む、一価の炭化水素ラジカルであり、
Ｒ４、Ｒ１２、Ｒ１７は、式（ＩＩ）
−Ａ−Ｉｘ−Ｍｎｙ＋      （ＩＩ）
を持つ一価のラジカル含有イオン対であってよく
式中、Ａは二価の炭化水素もしくはヒドロカルボノキシ基から選択される少なくとも一つのスペーサー原子を持つスペーサー基であり、
Ｉは、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基であり、より具体的にはスルホナート−ＳＯ３−であり、
Ｍは、水素またはアルカリ金属、アルカリ土類金属、希土類金属、遷移金属、金属、金属錯体、第四級アンモニウムおよび第四級ホスホニウム基から独立して選択されるカチオンであるか、
または、式（ＩＩＩ）
−Ｒ’−ＮＲ’’２＋−Ｒ’’’−Ｉ      （ＩＩＩ）
を持つ両性イオンであってよく
式中、
Ｒ’は１から約６０個の炭素原子、具体的には１から約２０個の炭素原子、そしてより具体的には１から約８個の炭素原子を含む二価の炭化水素ラジカルであり、
Ｒ’’は、１から約６０個の炭素原子、具体的には１から約２０個の炭素原子、そしてより具体的には１から約８個の炭素原子を含む一価の炭化水素ラジカルであり、
Ｒ’’’は、２から約２０個の炭素原子、具体的には２から約８個の炭素原子、そしてより具体的には２から約４個の炭素原子を含む二価の炭化水素ラジカルであり、
そしてＩは、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基であり、
そしてＲ７、Ｒ１４およびＲ１８は、独立して、水素、−ＯＲ２０、不飽和の一価のラジカルもしくは一価のエポキシ基含有ラジカル、一価の硫黄原子含有ラジカルおよび一価のオルガノシラン基、および一価のヒドロキシル基含有ラジカル、ならびにアルキル基部分以外の一つもしくはそれ以上のハロゲン部分、カルボキシラート部分、イミン部分、イソシアナート部分、アミド部分、ニトリル部分もしくは第四級アミン部分を含む一価の炭化水素から選択され、
Ｒ２０は、水素または、２から約６０個の炭素原子、具体的には１から約２０個の炭素原子、より具体的には１から約８個の炭素原子を含む一価の炭化水素ラジカルであり、
ここで下付文字ｎおよびｙは独立して１から６であり、ｘはｎとｙの積であり、
そして下付文字ａ、ｂ、ｃ、ｄ、ｅ、ｆ、ｇ、ｈ、ｉ、ｊは０もしくは正数であり、以下の「ａ＋ｂ＋ｃ＋ｄ＋ｅ＋ｆ＋ｇ＋ｈ＋ｉ＋ｊの合計が２より大きいかもしくは２と等しく、かつ６０００より小さいかもしくは６０００と等しい、具体的にはａ＋ｂ＋ｃ＋ｄ＋ｅ＋ｆ＋ｇ＋ｈ＋ｉ＋ｊの合計が２より大きいかもしくは２と等しく、かつ４０００より小さいかもしくは４０００と等しい、より具体的にはａ＋ｂ＋ｃ＋ｄ＋ｅ＋ｆ＋ｇ＋ｈ＋ｉ＋ｊの合計が２０００より小さいかもしくは２０００と等しい」、「ｂ＋ｅ＋ｈが０より大きい」という条件に従う。